(57)【要約】【課題】熱安定性が改善された樹脂組成物を提供すること。【解決手段】下記式（１）で表される第一の構造単位、下記式（２）で表される第二の構造単位及び下記式（３）で表される第三の構造単位を有するアクリル系共重合体と、下記式（Ａ）で表されるフォスファフェナンスレン系化合物と、を含み、フォスファフェナンスレン系化合物の含有量が、アクリル系共重合体１００質量部に対して０．０１〜２質量部であり、アクリル系共重合体が、その総量基準で、５０〜９５質量％の第一の構造単位と、０．１〜２０質量％の第二の構造単位と、０．１〜４９．９質量％の第三の構造単位とを有する、樹脂組成物。2014181256.tif 000025【選択図】なし【特許請求の範囲】
【請求項１】
下記式（１）で表される第一の構造単位、下記式（２）で表される第二の構造単位及び下記式（３）で表される第三の構造単位を有するアクリル系共重合体と、下記式（Ａ）で表されるフォスファフェナンスレン系化合物と、を含み、
前記フォスファフェナンスレン系化合物の含有量が、前記アクリル系共重合体１００質量部に対して０．０１〜２質量部であり、
前記アクリル系共重合体が、その総量基準で、５０〜９５質量％の前記第一の構造単位と、０．１〜２０質量％の前記第二の構造単位と、０．１〜４９．９質量％の前記第三の構造単位とを有する、樹脂組成物。
【化１】
2014181256.tif 000021
［式中、Ｒ１は、水素原子、炭素数１〜１２のアルキル基、炭素数５〜１２のシクロアルキル基、炭素数７〜１４のアリールアルキル基、炭素数６〜１４のアリール基、又は、下記Ａ群より選ばれる少なくとも一種の置換基を有する炭素数６〜１４のアリール基、を示す。
Ａ群：ハロゲン原子、ヒドロキシル基、ニトロ基、炭素数１〜１２のアルコキシ基及び炭素数１〜１２のアルキル基。］
【化２】
2014181256.tif 000022
［式中、Ｒ２は、炭素数７〜１４のアリールアルキル基、炭素数６〜１４のアリール基、又は、下記Ｂ群より選ばれる少なくとも一種の置換基を有する炭素数６〜１４のアリール基、を示し、Ｒ３及びＲ４はそれぞれ独立に、水素原子、炭素数１〜１２のアルキル基又は炭素数６〜１４のアリール基を示す。
Ｂ群：ハロゲン原子、ヒドロキシル基、ニトロ基、炭素数１〜１２のアルコキシ基、炭素数１〜１２のアルキル基及び炭素数７〜１４のアリールアルキル基。］
【化３】
2014181256.tif 000023
［式中、Ｒ５は、水素原子、炭素数３〜１２のシクロアルキル基、炭素数１〜１２のアルキル基、又は、下記Ｃ群より選ばれる少なくとも一種の置換基を有する炭素数１〜１２のアルキル基、を示し、Ｒ６及びＲ７はそれぞれ独立に、水素原子、炭素数１〜１２のアルキル基又は炭素数６〜１４のアリール基を示す。
Ｃ群：ハロゲン原子、ヒドロキシル基、ニトロ基及び炭素数１〜１２のアルコキシ基。］
【化４】
2014181256.tif 000024
［式中、Ｒ１０は、水素原子、ヒドロキシル基、炭素数１〜４のアルキル基又は炭素数１〜４のアルコキシ基を示し、Ｒ１１及びＲ１２はそれぞれ独立に、水素原子、炭素数１〜８のアルキル基又は炭素数１〜８のアルコキシ基を示す。］
【請求項２】
ヒンダードフェノール系化合物、チオジプロピオン酸系化合物、及び、前記フォスファフェナンスレン系化合物に属しない亜リン酸エステル系化合物からなる群より選ばれる少なくとも１種の化合物を０．０１〜１質量部更に含む、請求項１に記載の樹脂組成物。
【請求項３】
前記アクリル系共重合体のハロゲン原子含有率が、前記アクリル系共重合体の総量基準で０．４７質量％未満である、請求項１又は２に記載の樹脂組成物。
【請求項４】
前記第三の構造単位の含有量に対する前記第二の構造単位の含有量のモル比が、０より大きく１５以下である、請求項１〜３のいずれか１項に記載の樹脂組成物。
【請求項５】
前記アクリル系共重合体のＧＰＣ測定法によるポリメチルメタクリレート換算の重量平均分子量が、３０００〜１００００００であり、分子量分布が、１．５〜４．０である、請求項１〜４のいずれか１項に記載の樹脂組成物。
【発明の詳細な説明】
【技術分野】
【０００１】
本発明は、樹脂組成物に関する。
【背景技術】
【０００２】
近年、液晶表示装置やプラズマディスプレイ、有機ＥＬ表示装置等のフラットパネルディスプレイや、赤外線センサー、光導波路等の進歩に伴い、透明性に優れるだけでなく光学材料としての光学特性（いわゆる低複屈折性）を有する材料が求められようになってきている（特許文献１）。
【０００３】
一方、自動車用部品を想定した場合、例えば、テールランプでは、ランプ自体の大型化、照度アップからくる発熱の増加、及びコスト低減に伴う薄肉化の両面から、従来の光学材料に比較して、より高い耐熱性を有する光学材料が要求されている。また、例えば、車両用計器カバーにおいては、近年、車両内装のデザイン性、計器類の視認性等の観点から、直射日光に曝されやすい位置に取り付けられる場合が増加しており、従来よりも高温条件下に置かれる傾向にあり、二輪者（オートバイ）のメーターカバー、太陽熱エネルギー利用の温水器カバー等直射日光下で温度が非常に上昇する部品などでも耐熱性のある光学材料が求められている（特許文献２）。
【０００４】
従来のメタクリル樹脂と同等の優れた機械的性質、耐候性、透明性を保持するとともに、従来のメタクリル樹脂が持ちえなかった優れた耐熱性を有する樹脂として、メタクリル酸メチル／スチレン／無水マレイン酸系共重合体が広く知られている（特許文献１、特許文献３）。また、耐熱性と低複屈折性を有するメタクリル樹脂として、メタクリル酸メチル単量体と、１種又は２種以上のＮ−置換マレイミド単量体単位とからなる共重合体が知られている（特許文献４）。
【０００５】
上記共重合体は、通常のメタクリル樹脂（例えば、ＰＭＭＡ）に比べて高い耐熱性を有するために高温成形が必要となり、その際に着色しやすい（熱着色）。この熱着色を改善するために種々検討が行われており、例えば上記無水マレイン酸を重合させる系において、熱可塑性樹脂の熱着色及び熱劣化防止剤として汎用のフェノール系化合物、アミン系化合物、金属せっけん、亜リン酸エステル系化合物、リン酸エステル系化合物、含硫黄化合物を配合しても熱安定性に顕著な効果が得られないこと、これら化合物の併用も熱着色に充分な効果が得られないこと、そして、唯一フォスファフェナンスレン系化合物が熱安定性の改良に効果があること等が見出されている。（特許文献５）
【０００６】
また、複屈折を通常のＰＭＭＡより小さいものに改良した低複屈折性メタクリル樹脂（メタクリル酸メチル／スチレン／無水マレイン酸／メタクリル酸ベンジル共重合体）に対して特定のリン化合物を組み合わせることにより、耐熱性を維持しつつ熱安定性を改良した技術が知られている（特許文献６）。
【０００７】
一方、極めて小さい複屈折と優れた耐熱性、及び湿熱条件下での複屈折の長期安定性を有するメタクリル樹脂が知られている。当該メタクリル樹脂は、メタクリル酸メチル単量体単位、Ｎ−芳香族置換マレイミド単量体単位及びＮ−脂環式アルキル置換マレイミド単量体単位を必須成分として含む共重合体樹脂であり、低複屈折性、配向複屈折及び光弾性複屈折がいずれもゼロ（いわゆる光学等方性）というものである（特許文献７）。
【先行技術文献】
【特許文献】
【０００８】
【特許文献１】特許第２８８６８９３号公報
【特許文献２】特開昭６０−６０１５０号公報
【特許文献３】国際公開第２００７／０６１０４１号
【特許文献４】特開平６−２４２３０１号公報
【特許文献５】特公平６−９９６１０号公報
【特許文献６】特開２０１１−００１５２６号公報
【特許文献７】国際公開第２０１１／１４９０８８号
【発明の概要】
【発明が解決しようとする課題】
【０００９】
しかしながら、メタクリル酸メチル／スチレン／無水マレイン酸／メタクリル酸ベンジル系共重合体は、大気中の水分の影響により樹脂構造が変化（環構造が加水分解により開環）しやすく、用途によっては使用が適さないことがある。また、メタクリル酸メチル／Ｎ−芳香族置換マレイミド／Ｎ−脂環式アルキル置換マレイミド系共重合体は、成形加工時の溶融樹脂粘度が高いために高温溶融成形が必要であることから、熱安定性の向上が求められている。
【００１０】
そこで本発明は、熱安定性が改善された樹脂組成物を提供することを目的とする。
【課題を解決するための手段】
【００１１】
本発明は、特定のアクリル系共重合体と、特定の有機リン系化合物とを含む樹脂組成物が格段に熱安定性に優れることを本発明者らが見出したことに基づくものである。
【００１２】
すなわち本発明は、以下に関する。
［１］下記式（１）で表される第一の構造単位、下記式（２）で表される第二の構造単位及び下記式（３）で表される第三の構造単位を有するアクリル系共重合体と、下記式（Ａ）で表されるフォスファフェナンスレン系化合物と、を含み、フォスファフェナンスレン系化合物の含有量が、アクリル系共重合体１００質量部に対して０．０１〜２質量部であり、アクリル系共重合体が、その総量基準で、５０〜９５質量％の第一の構造単位と、０．１〜２０質量％の第二の構造単位と、０．１〜４９．９質量％の第三の構造単位とを有する、樹脂組成物。
【化１】
2014181256.tif 000002
［式中、Ｒ１は、水素原子、炭素数１〜１２のアルキル基、炭素数５〜１２のシクロアルキル基、炭素数７〜１４のアリールアルキル基、炭素数６〜１４のアリール基、又は、下記Ａ群より選ばれる少なくとも一種の置換基を有する炭素数６〜１４のアリール基、を示す。
Ａ群：ハロゲン原子、ヒドロキシル基、ニトロ基、炭素数１〜１２のアルコキシ基及び炭素数１〜１２のアルキル基。］
【化２】
2014181256.tif 000003
［式中、Ｒ２は、炭素数７〜１４のアリールアルキル基、炭素数６〜１４のアリール基、又は、下記Ｂ群より選ばれる少なくとも一種の置換基を有する炭素数６〜１４のアリール基、を示し、Ｒ３及びＲ４はそれぞれ独立に、水素原子、炭素数１〜１２のアルキル基又は炭素数６〜１４のアリール基を示す。
Ｂ群：ハロゲン原子、ヒドロキシル基、ニトロ基、炭素数１〜１２のアルコキシ基、炭素数１〜１２のアルキル基及び炭素数７〜１４のアリールアルキル基。］
【化３】
2014181256.tif 000004
［式中、Ｒ５は、水素原子、炭素数３〜１２のシクロアルキル基、炭素数１〜１２のアルキル基、又は、下記Ｃ群より選ばれる少なくとも一種の置換基を有する炭素数１〜１２のアルキル基、を示し、Ｒ６及びＲ７はそれぞれ独立に、水素原子、炭素数１〜１２のアルキル基又は炭素数６〜１４のアリール基を示す。
Ｃ群：ハロゲン原子、ヒドロキシル基、ニトロ基及び炭素数１〜１２のアルコキシ基。］
【化４】
2014181256.tif 000005
［式中、Ｒ１０は、水素原子、ヒドロキシル基、炭素数１〜４のアルキル基又は炭素数１〜４のアルコキシ基を示し、Ｒ１１及びＲ１２はそれぞれ独立に、水素原子、炭素数１〜８のアルキル基又は炭素数１〜８のアルコキシ基を示す。］
［２］ヒンダードフェノール系化合物、チオジプロピオン酸系化合物、及び、フォスファフェナンスレン系化合物に属しない亜リン酸エステル系化合物からなる群より選ばれる少なくとも１種の化合物を０．０１〜１質量部更に含む［１］記載の樹脂組成物。
［３］アクリル系共重合体におけるハロゲン原子の含有率が、アクリル系共重合体の総量基準で０．４７質量％未満である［１］又は［２］記載の樹脂組成物。
［４］第三の構造単位の含有量に対する第二の構造単位の含有量のモル比が、０より大きく１５以下である［１］〜［３］のいずれか１つに記載の樹脂組成物。
［５］アクリル系共重合体のＧＰＣ測定法によるポリメチルメタクリレート換算の重量平均分子量が、３０００〜１００００００であり、分子量分布が、１．５〜４．０である［１］〜［４］のいずれか１つに記載の樹脂組成物。
【発明の効果】
【００１３】
本発明によれば、熱安定性が改善された樹脂組成物を提供することができる。
【発明を実施するための形態】
【００１４】
以下、本発明の好適な実施形態について詳細に説明する。
【００１５】
［樹脂組成物］
本実施形態の樹脂組成物は、特定のアクリル系共重合体と、特定のフォスファフェナンスレン系化合物とを含む。この樹脂組成物によれば、高温での加熱成形加工がなされた場合であっても、優れた着色防止効果（すなわち高い熱安定性）が奏される。
【００１６】
［アクリル系共重合体］
本実施形態に係るアクリル系共重合体は、第一の構造単位、第二の構造単位及び第三の構造単位を有する。
【００１７】
（第一の構造単位）
第一の構造単位は、下記式（１）で表される構造単位である。
【００１８】
【化５】
2014181256.tif 000006
式中、Ｒ１は、水素原子、炭素数１〜１２のアルキル基、炭素数５〜１２のシクロアルキル基、炭素数７〜１４のアリールアルキル基、炭素数６〜１４のアリール基、又は、下記Ａ群より選ばれる少なくとも一種の置換基を有する炭素数６〜１４のアリール基、を示す。ここで、Ａ群は、ハロゲン原子、ヒドロキシル基、ニトロ基、炭素数１〜１２のアルコキシ基及び炭素数１〜１２のアルキル基からなる群である。
【００１９】
なお、本明細書中、アルキル基は直鎖状であっても分岐状であってもよい。また、アリールアルキル基中のアルキル基及びアルコキシ基中のアルキル基は、直鎖状であっても分岐状であってもよい。
【００２０】
Ｒ１における炭素数１〜１２のアルキル基としては、炭素数１〜６のアルキル基が好ましく、炭素数１〜４のアルキル基がより好ましい。また、Ｒ１における炭素数１〜１２のアルキル基としては、メチル基、エチル基、ｎ−プロピル基、イソプロピル基、ｎ−ブチル基、イソブチル基、ｔ−ブチル基、２−エチルヘキシル基、ノニル基、デカニル基、ラウリル基等が挙げられ、これらのうち、アクリル系共重合体の透明性及び耐候性が一層向上する点において、メチル基、エチル基、ｎ−プロピル基、イソプロピル基、ｎ−ブチル基、イソブチル基、ｔ−ブチル基、２−エチルヘキシル基が好適であり、メチル基がより好適である。
【００２１】
Ｒ１における炭素数５〜１２のシクロアルキル基としては、シクロペンチル基、シクロヘキシル基、シクロヘプチル基、シクロオクチル基、トリシクロデシル基、ビシクロオクチル基、トリシクロドデシル基、イソボルニル基、アダマンチル基、テトラシクロドデシル基等が挙げられ、これらのうち、シクロペンチル基、シクロヘキシル基、シクロオクチル基、トリシクロデシル基、ビシクロオクチル基、トリシクロドデシル基、イソボルニル基が好適である。
【００２２】
Ｒ１における炭素数７〜１４のアリールアルキル基としては、ベンジル基、１−フェニルエチル基、２−フェニルエチル基、３−フェニルプロピル基、６−フェニルヘキシル基、８−フェニルオクチル基が挙げられ、これらのうち、ベンジル基、１−フェニルエチル基、２−フェニルエチル基、３−フェニルプロピル基が好適である。
【００２３】
Ｒ１における炭素数６〜１４のアリール基としては、フェニル基、ナフチル基、アントラセニル基等が挙げられ、これらのうち、フェニル基が好適である。
【００２４】
Ｒ１は置換基を有する炭素数６〜１４のアリール基であってもよく、ここで置換基は、ハロゲン原子、ヒドロキシル基、ニトロ基、炭素数１〜１２のアルコキシ基及び炭素数１〜１２のアルキル基からなる群（Ａ群）より選ばれる基である。
【００２５】
Ｒ１において、置換基を有する炭素数６〜１４のアリール基としては、置換基を有するフェニル基が好ましい。また、置換基を有する炭素数６〜１４のアリール基としては、２，４，６−トリブロモフェニル基、２−クロロフェニル基、４−クロロフェニル基、２−ブロモフェニル基、４−ブロモフェニル基、２−メチルフェニル基、４−メチルフェニル基、２−エチルフェニル基、４−エチルフェニル基、２−メトキシフェニル基、４−メトキシフェニル基、２−ニトロフェニル基、４−ニトロフェニル基、２，４，６−トリメチルフェニル基等が挙げられ、これらのうち難燃性が付与される点において、２，４，６−トリブロモフェニル基が好適である。
【００２６】
第一の構造単位の含有量は、アクリル系共重合体の優れた透明性、耐候性及び機械特性を保持するために、他の構造単位より優位量含まれることが好ましいことから、アクリル系共重合体の総量基準で５０〜９５質量％であり、好ましくは６０〜９５質量％、より好ましくは６５〜９５質量％、更に好ましくは７０〜９０質量％、特に好ましくは７０〜８５質量％である。第一の構造単位の含有量が、５０質量％以上であれば全光線透過率及び耐環境性も向上する。
【００２７】
アクリル系共重合体は、第一の構造単位を一種のみ含有していてもよく、第一の構造単位を二種以上含有していてもよい。
【００２８】
例えば、アクリル系共重合体は、Ｒ１がアルキル基である構造単位と、Ｒ１がアリールアルキル基又はアリール基である構造単位と、を有するものとすることができる。このとき後者の構造単位の含有量は、アクリル系共重合体の総量基準で０．１〜１０質量％であることが好ましく、０．１〜８質量％であることがより好ましく、０．１〜６質量％であることがさらに好ましい。この範囲にあるアクリル系共重合体によれば、大きな耐熱性低下を伴わずに、複屈折等の光学特性の改良効果が得られる。
【００２９】
第一の構造単位は、例えば、メタクリル酸単量体及びメタクリル酸エステル類から選ばれる第一の単量体から形成される。第一の単量体は、下記式（１−ａ）で表すことができる。
【００３０】
【化６】
2014181256.tif 000007
式中、Ｒ１は式（１）におけるＲ１と同義である。
【００３１】
メタクリル酸エステルとしては、例えば、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｔ−ブチル、メタクリル酸２−エチルヘキシル；メタクリル酸シクロペンチル、メタクリル酸シクロヘキシル、メタクリル酸シクロオクチル、メタクリル酸トリシクロデシル、メタクリル酸微シクロオクチル、メタクリル酸トリシクロドデシル、メタクリル酸イソボルニル、メタクリル酸フェニル、メタクリル酸ベンジル、メタクリル酸１−フェニルエチル、メタクリル酸２−フェノキシエチル、メタクリル酸３−フェニルプロピル、メタクリル酸２，４，６−トリブロモフェニル等が挙げられる。これらの第一の単量体は、単独で用いる場合も２種以上を併用する場合もある。メタクリル酸エステルのうち、得られるアクリル系共重合体の透明性や耐候性が優れる点でメタクリル酸メチル及びメタクリル酸ベンジルが好ましい。また、難燃性が付与される点でメタクリル酸２，４，６−トリブロモフェニルが好ましい。
【００３２】
（第二の構造単位）
第二の構造単位は、下記式（２）で表される構造単位である。
【００３３】
【化７】
2014181256.tif 000008
式中、Ｒ２は、炭素数７〜１４のアリールアルキル基、炭素数６〜１４のアリール基、又は、下記Ｂ群より選ばれる少なくとも一種の置換基を有する炭素数６〜１４のアリール基、を示し、Ｒ３及びＲ４はそれぞれ独立に、水素原子、炭素数１〜１２のアルキル基又は炭素数６〜１４のアリール基を示す。Ｂ群は、ハロゲン原子、ヒドロキシル基、ニトロ基、炭素数１〜１２のアルコキシ基、炭素数１〜１２のアルキル基及び炭素数７〜１４のアリールアルキル基からなる群である。
【００３４】
Ｒ２における炭素数７〜１４のアリールアルキル基としては、ベンジル基、１−フェニルエチル基、２−フェニルエチル基、３−フェニルプロピル基、６−フェニルヘキシル基、８−フェニルオクチル基が挙げられ、これらのうち、耐熱性及び低複屈折性などの光学的特性が一層向上する点において、ベンジル基が好適である。
【００３５】
Ｒ２における炭素数６〜１４のアリール基としては、フェニル基、ナフチル基、アントラセニル基等が挙げられ、これらのうち、耐熱性及び低複屈折性等の光学的特性が一層向上する点において、フェニル基が好適である。
【００３６】
Ｒ２は置換基を有する炭素数６〜１４のアリール基であってもよく、ここで置換基は、ハロゲン原子、ヒドロキシル基、ニトロ基、炭素数１〜１２のアルコキシ基、炭素数１〜１２のアルキル基及び炭素数７〜１４のアリールアルキル基からなる群（Ｂ群）より選ばれる基である。
【００３７】
置換基としてのハロゲン原子としては、フッ素原子、塩素原子、臭素原子、ヨウ素原子が挙げられる。
【００３８】
置換基としての炭素数１〜１２のアルコキシ基としては、炭素数１〜１０のアルコキシ基が好ましく、炭素数１〜８のアルコキシ基がより好ましい。また、置換基としての炭素数１〜１２のアルコキシ基としては、メトキシ基、エトキシ基、ｎ−プロピルオキシ基、イソプロピルオキシ基、ｎ−ブチルオキシ基、イソブチルオキシ基、ｔ−ブチルオキシ基、２−エチルヘキシルオキシ基、１−デシルオキシ基、１−ドデシルオキシ基等が挙げられる。
【００３９】
置換基としての炭素数１〜１２のアルキル基及び炭素数７〜１４のアリールアルキル基としては、Ｒ１における炭素数１〜１２のアルキル基及び炭素数７〜１４のアリールアルキル基として例示された基が同様に例示される。
【００４０】
Ｒ２において、置換基を有する炭素数６〜１４のアリール基としては、置換基を有するフェニル基、置換基を有するナフチル基が好ましい。また、置換基を有する炭素数６〜１４のアリール基としては、２，４，６−トリブロモフェニル基、２−クロロフェニル基、４−クロロフェニル基、２−ブロモフェニル基、４−ブロモフェニル基、２−メチルフェニル基、４−メチルフェニル基、２−エチルフェニル基、４−エチルフェニル基、２−メトキシフェニル基、４−メトキシフェニル基、２−ニトロフェニル基、４−ニトロフェニル基、２，４，６−トリメチルフェニル基等が挙げられ、これらのうち、難燃性が付与される点において、２，４，６−トリブロモフェニル基が好適である。
【００４１】
Ｒ３及びＲ４における炭素数１〜１２のアルキル基としては、炭素数１〜６のアルキル基が好ましく、炭素数１〜４のアルキル基がより好ましい。また、Ｒ３及びＲ４における炭素数１〜１２のアルキル基としては、メチル基、エチル基、ｎ−プロピル基、イソプロピル基、ｎ−ブチル基、イソブチル基、ｔ−ブチル基、２−エチルヘキシル基、ノニル基、デカニル基、ラウリル基等が挙げられ、これらのうち、アクリル系共重合体の透明性及び耐候性が一層向上する点において、メチル基、エチル基、ｎ−プロピル基、イソプロピル基、ｎ−ブチル基、イソブチル基、ｔ−ブチル基、２−エチルヘキシル基が好適であり、メチル基がより好適である。
【００４２】
Ｒ３及びＲ４における炭素数６〜１４のアリール基としては、フェニル基、ナフチル基、アントラセニル基等が挙げられ、これらのうち、耐熱性及び低複屈折性等の光学的特性が一層向上する点において、フェニル基が好適である。
【００４３】
Ｒ３及びＲ４は、水素原子、炭素数１〜４のアルキル基又はフェニル基であることが好ましく、水素原子であることがより好ましい。
【００４４】
第二の構造単位の含有量としては、耐熱性及び光学特性の観点からアクリル系共重合体の総量基準で０．１〜２０質量％であり、好ましくは０．１〜１８質量％、より好ましくは０．１〜１６質量％、更に好ましくは１〜１６質量％である。第二の構造単位の含有量がこの範囲であれば樹脂の透明性を維持し、黄変を伴わず、また耐環境性を損なうことなく耐熱性が向上する。
【００４５】
アクリル系共重合体は、第二の構造単位を一種のみ含有していてもよく、第二の構造単位を二種以上含有していてもよい。
【００４６】
第二の構造単位は、例えば、下記式（２−ａ）で表されるＮ−置換マレイミド化合物から選ばれる第二の単量体から形成される。
【００４７】
【化８】
2014181256.tif 000009
【００４８】
式中、Ｒ２、Ｒ３及びＲ４は、それぞれ式（２）におけるＲ２、Ｒ３及びＲ４と同義である。
【００４９】
第二の単量体としては、Ｎ−フェニルマレイミド、Ｎ−ベンジルマレイミド、Ｎ−（２−クロロフェニル）マレイミド、Ｎ−（４−クロロフェニル）マレイミド、Ｎ−（４−ブロモフェニル）マレイミド、Ｎ−（２−メチルフェニル）マレイミド、Ｎ−（２−エチルフェニル）マレイミド、Ｎ−（２−メトキシフェニル）マレイミド、Ｎ−（２−ニトロフェニル）マレイミド、Ｎ−（２，４，６−トリメチルフェニル）マレイミド、Ｎ−（４−ベンジルフェニル）マレイミド、Ｎ−（２，４，６−トリブロモフェニル）マレイミド、Ｎ−ナフチルマレイミド、Ｎ−アントラセニルマレイミド、３−メチル−１−フェニル−１Ｈ−ピロール−２，５−ジオン、３，４−ジメチル−１−フェニル−１Ｈ−ピロール−２，５−ジオン、１，３−ジフェニル−１Ｈ−ピロール−２，５−ジオン、１，３，４−トリフェニル−１Ｈ−ピロール−２，５−ジオン等が挙げられる。これらの第二の単量体は、単独で用いる場合も２種以上を併用する場合もある。これらの第二の単量体のうち、アクリル系共重合体の耐熱性、及び複屈折等の光学的特性が優れることから、Ｎ−フェニルマレイミド及びＮ−ベンジルマレイミドが好ましい。また、難燃性が付与される点で、Ｎ−（２，４，６−トリブロモフェニル）マレイミドが好ましい。
【００５０】
（第三の構造単位）
第三の構造単位は、下記式（３）で表される構造単位である。
【００５１】
【化９】
2014181256.tif 000010
式中、Ｒ５は、水素原子、炭素数３〜１２のシクロアルキル基、炭素数１〜１２のアルキル基、又は、下記Ｃ群より選ばれる少なくとも一種の置換基を有する炭素数１〜１２のアルキル基、を示し、Ｒ６及びＲ７はそれぞれ独立に、水素原子、炭素数１〜１２のアルキル基又は炭素数６〜１４のアリール基を示す。Ｃ群は、ハロゲン原子、ヒドロキシル基、ニトロ基及び炭素数１〜１２のアルコキシ基からなる群である。
【００５２】
Ｒ５における炭素数３〜１２のシクロアルキル基としては、シクロプロピル基、シクロブチル基、シクロペンチル基、シクロヘキシル基、シクロヘプチル基、シクロオクチル基、トリシクロデシル基、ビシクロオクチル基、トリシクロドデシル基、イソボルニル基、アダマンチル基、テトラシクロドデシル基等が挙げられ、これらのうち、シクロプロピル基、シクロブチル基、シクロペンチル基、シクロヘキシル基、シクロヘプチル基、シクロオクチル基が好適であり、アクリル系共重合体の耐候性及び透明性などの光学特性が一層向上するとともに、アクリル系共重合体に低吸水性を付与できる点からは、シクロヘキシル基がより好適である。
【００５３】
Ｒ５における炭素数１〜１２のアルキル基としては、炭素数１〜１０のアルキル基が好ましく、炭素数１〜８のアルキル基がより好ましい。また、Ｒ５における炭素数１〜１２のアルキル基としては、メチル基、エチル基、ｎ−プロピル基、イソプロピル基、ｎ−ブチル基、イソブチル基、ｔ−ブチル基、ｎ−ペンチル基、ｎ−ヘキシル基、ｎ−オクチル基、ｎ−ドデシル基、ｎ−オクタデシル基、２−エチルヘキシル基、１−デシル基、１−ドデシル基等が挙げられ、これらのうち、アクリル系共重合体の耐候性及び透明性等の光学特性が一層向上することから、メチル基、エチル基、イソプロピル基が好適である。
【００５４】
Ｒ５は置換基を有する炭素数１〜１２のアルキル基であってもよく、ここで置換基は、ハロゲン原子、ヒドロキシル基、ニトロ基及び炭素数１〜１２のアルコキシ基からなる群（Ｃ群）より選ばれる基である。
【００５５】
置換基としてのハロゲン原子としては、フッ素原子、塩素原子、臭素原子、ヨウ素原子が挙げられる。
【００５６】
置換基としての炭素数１〜１２のアルコキシ基としては、炭素数１〜１０のアルコキシ基が好ましく、炭素数１〜８のアルコキシ基がより好ましい。また、置換基としての炭素数１〜１２のアルコキシ基としては、メトキシ基、エトキシ基、ｎ−プロピルオキシ基、イソプロピルオキシ基、ｎ−ブチルオキシ基、イソブチルオキシ基、ｔ−ブチルオキシ基、２−エチルヘキシルオキシ基、１−デシルオキシ基、１−ドデシルオキシ基等が挙げられる。
【００５７】
Ｒ５において、置換基を有する炭素数１〜１２のアルキル基としては、ジクロロメチル基、トリクロロメチル基、トリフルオロエチル基、ヒドロキシエチル基等が挙げられ、これらのうち、トリフルオロエチル基が好適である。
【００５８】
Ｒ６及びＲ７における炭素数１〜１２のアルキル基としては、炭素数１〜６のアルキル基が好ましく、炭素数１〜４のアルキル基がより好ましい。また、Ｒ６及びＲ７における炭素数１〜１２のアルキル基としては、メチル基、エチル基、ｎ−プロピル基、イソプロピル基、ｎ−ブチル基、イソブチル基、ｔ−ブチル基、２−エチルヘキシル基、ノニル基、デカニル基、ラウリル基等が挙げられ、これらのうち、アクリル系共重合体の透明性及び耐候性が一層向上する点において、メチル基、エチル基、ｎ−プロピル基、イソプロピル基、ｎ−ブチル基、イソブチル基、ｔ−ブチル基、２−エチルヘキシル基が好適であり、メチル基がより好適である。
【００５９】
Ｒ６及びＲ７における炭素数６〜１４のアリール基としては、フェニル基、ナフチル基、アントラセニル基等が挙げられ、これらのうち、耐熱性及び低複屈折性などの光学的特性が一層向上する点において、フェニル基が好適である。
【００６０】
Ｒ６及びＲ７は、水素原子、炭素数１〜４のアルキル基又はフェニル基であることが好ましく、水素原子であることがより好ましい。
【００６１】
第三の構造単位の含有量としては、耐候性、低吸水性及び透明性などの光学特性の観点からアクリル系共重合体の総量基準で０．１〜４９．９質量％であり、好ましくは０．１〜４０質量％、より好ましくは０．１〜３５質量％、更に好ましくは１〜３０質量％である。第三の構造単位の含有量がこの範囲であれば、透明性を維持し、低吸湿性が発揮される。
【００６２】
アクリル系共重合体は、第三の構造単位を一種のみ含有していてもよく、第三の構造単位を二種以上含有していてもよい。
【００６３】
第三の構造単位は、例えば、下記式（３−ａ）で表されるＮ−置換マレイミド化合物から選ばれる第三の単量体から形成される。
【００６４】
【化１０】
2014181256.tif 000011
【００６５】
式中、Ｒ５、Ｒ６及びＲ７は、それぞれ式（３）におけるＲ５、Ｒ６及びＲ７と同義である。
【００６６】
第三の単量体としては、例えば、Ｎ−メチルマレイミド、Ｎ−エチルマレイミド、Ｎ−ｎ−プロピルマレイミド、Ｎ−イソプロピルマレイミド、Ｎ−ｎ−ブチルマレイミド、Ｎ−イソブチルマレイミド、Ｎ−ｓ−ブチルマレイミド、Ｎ−ｔ−ブチルマレイミド、Ｎ−ｎ−ペンチルマレイミド、Ｎ−ｎ−ヘキシルマレイミド、Ｎ−ｎ−ヘプチルマレイミド、Ｎ−ｎ−オクチルマレイミド、Ｎ−ラウリルマレイミド、Ｎ−ステアリルマレイミド、Ｎ−シクロプロピルマレイミド、Ｎ−シクロブチルマレイミド、Ｎ−シクロペンチルマレイミド、Ｎ−シクロヘキシルマレイミド、Ｎ−シクロヘプチルマレイミド、Ｎ−シクロオクチルマレイミド、１−シクロヘキシル−３−メチル−１−フェニル−１Ｈ−ピロール−２，５−ジオン、１−シクロヘキシル−３，４−ジメチル−１−フェニル−１Ｈ−ピロール−２，５−ジオン、１−シクロヘキシル−３−フェニル−１Ｈ−ピロール−２，５−ジオン、１−シクロヘキシル−３，４−ジフェニル−１Ｈ−ピロール−２，５−ジオン等が挙げられる。これらの第三の単量体は、単独で用いる場合も２種以上を併用して用いる場合もある。アクリル系共重合体の耐候性が優れ、かつ低複屈折性などの光学特性に優れる点から、Ｎ−メチルマレイミド、Ｎ−エチルマレイミド、Ｎ−イソプロピルマレイミド、Ｎ−シクロヘキシルマレイミドが好ましく、近年光学材料に求められている低吸湿性に優れることからＮ−シクロヘキシルマレイミドが特に好ましい。
【００６７】
アクリル系共重合体において、第二の構造単位及び第三の構造単位の総含有量は、アクリル系共重合体の総量基準で５〜５０質量％であることが好ましく、より好ましくは５〜４０質量％、更に好ましくは１０〜３５質量％、更に一層好ましくは１０〜３０質量％、特に好ましくは１５〜３０質量％である。この範囲内にあるとき、アクリル系共重合体はより十分な耐熱性改良効果が得られ、また、耐候性、低吸水性、光学特性についてより好ましい改良効果が得られる。なお、第二の構造単位の含有量及び第三の構造単位の含有量が５０質量％を超えると、重合反応時に単量体成分の反応性が低下して、未反応で残存する単量体量が多くなり、アクリル系共重合体の物性が低下してしまう場合がある。
【００６８】
アクリル系共重合体において、第三の構造単位の含有量（Ｍ２）に対する第二の構造単位の含有量（Ｍ１）のモル比（Ｍ１／Ｍ２）は、望ましくは０より大きく１５以下である。後述する光学特性（低い複屈折、低い光弾性係数）の観点から、モル比Ｍ１／Ｍ２は、より好ましくは１０以下である。モル比Ｍ１／Ｍ２がこの範囲にあるとき、本実施形態のアクリル系共重合体はより一層良好な光学特性を発現する。
【００６９】
アクリル系共重合体において、第一の構造単位、第二の構造単位及び第三の構造単位の合計の含有量は、アクリル系共重合体の総量基準で、８０質量％以上であってもよい。これにより、アクリル系共重合体は一層良好な光学特性を発現する。
【００７０】
（第四の構造単位）
アクリル系共重合体は、上記以外の構造単位を更に有していてもよい。例えば、アクリル系共重合体は、発明の目的を損なわない範囲で、上記第一、第二及び第三の単量体と共重合可能なその他の単量体に由来する第四の構造単位を有することができる。
【００７１】
共重合可能なその他の単量体としては、芳香族ビニル；不飽和ニトリル；シクロヘキシル基、ベンジル基又は炭素数１〜１８のアルキル基を有するアクリル酸エステル；オレフィン；ジエン；ビニルエーテル；ビニルエステル；フッ化ビニル；プロピオン酸アリル等の飽和脂肪酸モノカルボン酸のアリルエステル又はメタリルエステル；多価（メタ）アクリレート；多価アリレート；グリシジル化合物；不飽和カルボン酸類等を挙げることができる。その他の単量体は、これらの群より選ばれる１種又は２種以上の組み合わせであり得る。
【００７２】
上記芳香族ビニルとしては、スチレン、α−メチルスチレン、ジビニルベンゼン等が挙げられる。上記不飽和ニトリルとしては、アクリロニトリル、メタクリロニトリル、エタクリロニトリル、フェニルアクリロニトリル等が挙げられる。また、上記アクリル酸エステルとしては、アクリル酸メチル、アクリル酸エチル、アクリル酸プロピル、アクリル酸イソプロピル、アクリル酸ブチル、アクリル酸イソブチル、アクリル酸−ｔ−ブチル、アクリル酸アミル、アクリル酸イソアミル、アクリル酸オクチル、アクリル酸２−エチルヘキシル、アクリル酸デシル、アクリル酸ラウリル、アクリル酸シクロヘキシル、アクリル酸ベンジル等が挙げられる。
【００７３】
また、上記オレフィンとしては、エチレン、プロピレン、イソブチレン、ジイソブチレン等が挙げられる。また、上記ジエンとしては、ブタジエン、イソプレン等が挙げられる。また、上記ビニルエーテルとしては、メチルビニルエーテル、ブチルビニルエーテル等が挙げられる。また、上記ビニルエステルとしては、酢酸ビニル、プロピオン酸ビニル等が挙げられる。また、上記フッ化ビニルとしては、フッ化ビニリデン等が挙げられる。
【００７４】
上記多価（メタ）アクリレートとしては、エチレングリコール（メタ）アクリレート、ジエチレングリコール（メタ）アクリレート、トリメチロールプロパントリ（メタ）アクリレート、ヘキサンジオールジ（メタ）アクリレート、ペンタエリスリトールテトラ（メタ）アクリレート、ジペンタエリスリトールヘキサ（メタ）アクリレート、ビスフェノールＡのエチレンオキサイド又はプロピレンオキサイド付加物のジ（メタ）アクリレート、ハロゲン化ビスフェノールＡのエチレンオキサイド又はプロピレンオキサイド付加物のジ（メタ）アクリレート、イソシアヌレートのエチレンオキサイド又はプロピレンオキサイド付加物のジ、又はトリ（メタ）アクリレート等が挙げられる。
【００７５】
多価アリレート単量体としては、ジアリルフタレート、トリアリルイソシアヌレート等が挙げられる。グリシジル化合物単量体としては、グリシジル（メタ）アクリレート、及びアリルグリシジルエーテル等が挙げられる。不飽和カルボン酸単量体としては、アクリル酸、メタクリル酸、イタコン酸、マレイン酸、フマル酸、及びこれらの半エステル化物又は無水物が挙げられる。
【００７６】
アクリル系共重合体中の第四の構造単位の含有量は、アクリル系共重合体の総量基準で、０．１〜２０質量％であることが好ましく、０．１〜１５質量％であることがより好ましく、０．１〜１０質量％であることがさらに好ましい。含有量が上記範囲であると、アクリル系共重合体の吸湿性が一層改善される。耐候性の観点からは、１０質量％未満であることが好ましく、７質量％未満であることがより好ましい。
【００７７】
アクリル系熱可塑性樹脂は、第四の構造単位を一種のみ有していてもよく、二種以上を有していてもよい。
【００７８】
第四の構造単位の一例として、下記式（４）で表される構造単位が挙げられる。
【００７９】
【化１１】
2014181256.tif 000012
【００８０】
式中、Ｒ８は水素原子又は炭素数１〜１２のアルキル基を示し、Ｒ９はハロゲン原子、ヒドロキシル基、ニトロ基、炭素数１〜１２のアルキル基又は炭素数１〜１２のアルコキシ基を示し、ａは１〜３の整数を示す。
【００８１】
Ｒ８における炭素数１〜１２のアルキル基としては、炭素数１〜１０のアルキル基が好ましく、炭素数１〜８のアルキル基がより好ましい。また、Ｒ９における炭素数１〜１２のアルキル基としては、メチル基、エチル基、ｎ−プロピル基、イソプロピル基、ｎ−ブチル基、イソブチル基、ｔ−ブチル基、２−エチルヘキシル基、１−デシル基、１−ドデシル基等が挙げられ、これらのうちメチル基が好適である。
【００８２】
Ｒ９におけるハロゲン原子としてはフッ素原子、塩素原子、臭素原子、ヨウ素原子が挙げられる。
【００８３】
Ｒ９における炭素数１〜１２のアルキル基としては、炭素数１〜１０のアルキル基が好ましく、炭素数１〜８のアルキル基がより好ましい。また、Ｒ９における炭素数１〜１２のアルキル基としては、メチル基、エチル基、ｎ−プロピル基、イソプロピル基、ｎ−ブチル基、イソブチル基、ｔ−ブチル基、２−エチルヘキシル基、１−デシル基、１−ドデシル基等が挙げられ、これらのうち、アクリル系熱可塑性樹脂の透明性及び耐候性が一層向上する点において、メチル基、エチル基、ｎ−プロピル基、イソプロピル基、ｎ−ブチル基、イソブチル基、ｔ−ブチル基、２−エチルヘキシル基が好適であり、メチル基がより好適である。
【００８４】
Ｒ９における炭素数１〜１２のアルコキシ基としては、炭素数１〜１０のアルコキシ基が好ましく、炭素数１〜８のアルコキシ基がより好ましい。また、置換基としての炭素数１〜１２のアルコキシ基としては、メトキシ基、エトキシ基、ｎ−プロピルオキシ基、イソプロピルオキシ基、ｎ−ブチルオキシ基、イソブチルオキシ基、ｔ−ブチルオキシ基、２−エチルヘキシルオキシ基、１−デシルオキシ基、１−ドデシルオキシ基等が挙げられ、これらのうち、メトキシ基が好適である。
【００８５】
式（４）で表される構造単位は、例えば、下記式（４−ａ）で表される単量体から形成することができる。
【００８６】
【化１２】
2014181256.tif 000013
式中、Ｒ８、Ｒ９及びａはそれぞれ式（４）におけるＲ８、Ｒ９及びａと同義である。
【００８７】
第四の単量体としては、例えば、スチレン、２−メチルスチレン、３−メチルスチレン、４−メチルスチレン、２，４−ジメチルスチレン、２，５−ジメチルスチレン、２−メチル−４−クロロスチレン、２，４，６−トリメチルスチレン、α―メチルスチレン、ｃｉｓ−β−メチルスチレン、ｔｒａｎｓ−β−メチルスチレン、４−メチル−α−メチルスチレン、４−フルオロ−α−メチルスチレン、４−クロロ−α−メチルスチレン、４−ブロモ−α−メチルスチレン、４−ｔ−ブチルスチレン、２−フルオロスチレン、３−フルオロスチレン、４−フルオロスチレン、２，４−ジフルオロスチレン、２−クロロスチレン、３−クロロスチレン、４−クロロスチレン、２，４−ジクロロスチレン、２，６−ジクロロスチレン、２−ブロモスチレン、３−ブロモスチレン、４−ブロモスチレン、２，４−ジブロモスチレン、α−ブロモスチレン、β−ブロモスチレン、２−ヒドロキシスチレン、４−ヒドロキシスチレン等が挙げられる。これらの単量体は、単独で用いる場合も２種以上を併用して用いる場合もある。アクリル系共重合体を構成する第一の単量体、第二の単量体及び第三の単量体との共重合性に優れ、その光学特性の調整が少量の使用で可能な点からスチレン、α−メチルスチレンが特に好ましい。これらの第四の単量体は、単独で用いる場合も２種以上を併用する場合もある。
【００８８】
アクリル系共重合体は、本発明の目的を損なわない範囲で、上記単量体と共重合可能なその他の単量体由来の繰り返し単位を含有していてもよい。共重合可能なその他の単量体としては、芳香族ビニル；不飽和ニトリル；シクロヘキシル基、ベンジル基又は炭素数１〜１８のアルキル基を有するアクリル酸エステル；オレフィン；ジエン；ビニルエーテル；ビニルエステル；フッ化ビニル；プロピオン酸アリル等の飽和脂肪酸モノカルボン酸のアリルエステル又はメタクリルエステル；多価（メタ）アクリレート；多価アリレート；グリシジル化合物；不飽和カルボン酸類等を挙げることができる。これらの単量体は、これらの群より選ばれる１種又は２種以上の組み合わせであり得る。
【００８９】
アクリル系共重合体のＧＰＣ測定法によるＰＭＭＡ換算の重量平均分子量（Ｍｗ）は、３０００〜１００００００であることが好ましい。重量平均分子量が３０００以上であれば高分子として必要な強度が得られやすい。また重量平均分子量が１００００００以下であればプレス成形による成形体とすることが容易となる。アクリル系共重合体の重量平均分子量は、より好ましくは４０００〜８０００００であり、さらに好ましくは５０００〜５０００００であり、より一層好ましくは１０００００〜５０００００である。
【００９０】
アクリル系共重合体のＧＰＣ測定法による分子量分布（Ｍｗ／Ｍｎ）は、１〜１０であることが望ましい。アクリル系共重合体は、リビングラジカル重合法で重合することも可能であり、必要に応じて分子量分布を調整可能である。成形加工に適した樹脂粘度に調整する観点から、分子量分布（Ｍｗ／Ｍｎ）は、好ましくは１．１〜７．０、より好ましくは１．２〜５．０、さらに好ましくは１．５〜４．０である。
【００９１】
アクリル系共重合体のハロゲン原子の含有率は、アクリル系共重合体全体の質量を基準として、０以上０．４７質量％未満である。アクリル系共重合体がハロゲン原子を多量に含有すると、溶融成形などのために高温でアクリル系共重合体を取り扱う際に、ハロゲン系ガスが発生して、装置を腐食したり、作業環境に影響を与えたりする可能性がある。また、アクリル系共重合体の成形体等を廃棄したときに、廃棄物がハロゲン原子を多量に含有すると、環境負荷が比較的大きいハロゲン系ガスが分解物として発生する可能性がある。
【００９２】
アクリル系共重合体のガラス転移温度（Ｔｇ）は、樹脂組成で任意に制御できるが、産業上の応用性の観点から、好ましくは１２０℃以上に制御される。より好ましくは１３０℃以上、さらに好ましくは１３５℃以上に制御される。
【００９３】
アクリル系共重合体の製造法は公知の懸濁重合、溶液重合、塊状重合等の重合方法を適用して製造でき、特に限定されない。例えば、特公昭６３−１９６４号公報、特開昭６０−１４７４１７号公報、特許第３８７９３６４号公報、特公昭６１−４９３２５号公報などに記載されている方法等を用いることができる。
【００９４】
アクリル系共重合体は、本発明の目的を損なわない範囲で、例えば、ポリエチレン、ポリプロピレンなどのポリオレフィン系樹脂、ポリスチレン、スチレン／アクリロニトリル共重合体、スチレン／無水マレイン酸共重合体、スチレン／メタアクリル酸共重合体等のスチレン系樹脂、ポリメタアクリル酸エステル系樹脂、ポリアミド、ポリフェニレンサルファイド樹脂、ポリエーテルエーテルケトン樹脂、ポリエステル系樹脂、ポリスルホン、ポリフェニレンオキサイド、ポリイミド、ポリエーテルイミド、ポリアセタール、環状オレフィン系樹脂、ノルボルネン系樹脂等の熱可塑性樹脂、及びフェノール樹脂、メラミン樹脂、シリコーン樹脂、エポキシ樹脂等の熱硬化性樹脂などの少なくとも１種以上を混合することができる。
【００９５】
アクリル系共重合体は、これを成形して得られるフィルム又はシート状の成形体を特性評価した場合に、成形体の光弾性係数（Ｃ）の絶対値は、３．０×１０−１２Ｐａ−１以下であることが好ましく、２．０×１０−１２Ｐａ−１以下であることがより好ましく、１．０×１０−１２Ｐａ−１以下であることが更に好ましい。
【００９６】
光弾性係数に関しては種々の文献に記載があり（例えば化学総説，Ｎｏ．３９，１９９８（学会出版センター発行）参照）、次式により定義されるものである。光弾性係数ＣＲの値がゼロに近いほど、外力による複屈折変化が小さいことが判る。
ＣＲ＝｜Δｎ｜／σＲ
｜Δｎ｜＝ｎｘ−ｎｙ
（式中、ＣＲ：光弾性係数、σＲ：伸張応力、｜Δｎ｜：複屈折の絶対値、ｎｘ：伸張方向の屈折率、ｎｙ：伸張方向と垂直な屈折率）
【００９７】
アクリル系共重合体、又はアクリル系共重合体の光弾性係数（Ｃ）は、既存樹脂（例えば、ＰＭＭＡ、ＰＣ、トリアセチルセルロース樹脂、環状オレフィン樹脂など）に比較して十分に小さい。従って、外力に起因した（光弾性）複屈折を生じないために複屈折変化を受けにくい。また、成形時の残存応力に起因する（光弾性）複屈折を生じにくいために成形体内での複屈折分布が小さい。
【００９８】
さらに、本実施形態のアクリル系共重合体を成形して得られるフィルムを特性評価した場合に、フィルムを一軸延伸したときに発現する複屈折（Δｎ（Ｓ））と延伸倍率（Ｓ）との最小二乗法近似直線関係式（下記式（Ａ））において、傾きＫの値が下記式（Ｂ）を満たすことが好ましい。
Δｎ（Ｓ）＝Ｋ×Ｓ＋Ｃ    （Ｃは定数：無延伸時の複屈折値）・・・（Ａ）
｜Ｋ｜≦０．３０×１０−５    ・・・（Ｂ）
（但し、ここで複屈折とは、アクリル系共重合体のフィルムについて測定した値を１００μｍ厚に換算して求めた値である。）
【００９９】
傾きＫの絶対値は、｜Ｋ｜≦０．１５×１０−５であることがより好ましく、｜Ｋ｜≦０．１０×１０−５であることがさらに好ましい。傾きＫの絶対値が小さいほど、延伸加工による複屈折が生じにくいことから好ましい。
【０１００】
ここで、Ｋの値は、アクリル系共重合体のＤＳＣ測定によるガラス転移温度（Ｔｇ）を測定し、（Ｔｇ＋２０）℃の延伸温度で、かつ５００ｍｍ／ｍｉｎの延伸速度で一軸延伸を行ったときの値である。一般に、延伸速度を遅くすると複屈折の増加量は小さくなることが知られている。Ｋの値は、例えば延伸倍率（Ｓ）を１００％、２００％、又は３００％として延伸して得られた一軸延伸フィルムが発現している複屈折（Δｎ（Ｓ））の値を測定し、これらの値を延伸倍率に対してプロットし最小二乗法近似することにより算出することができる。延伸倍率（Ｓ）とは、延伸前のチャック間距離をＬ０、延伸後のチャック間距離をＬ１とすると、以下の式で表される値である。
【０１０１】
【数１】
2014181256.tif 000014
フィルム又はシートは、機械的強度を高めることを目的として延伸加工される場合がある。前述の関係式において、傾きＫの値は、延伸倍率（Ｓ）に対する複屈折（Δｎ（Ｓ））の変化の大きさを表し、Ｋが大きい程延伸に対する複屈折の変化量が大きく、Ｋが小さい程延伸に対する複屈折の変化量が小さいことを意味している。
【０１０２】
本実施形態のアクリル系共重合体は、傾きＫの値が、既存樹脂（例えば、ＰＭＭＡ、ＰＣ、トリアセチルセルロース樹脂、環状オレフィン樹脂など）に比較して十分に小さい。従って、既存樹脂が延伸加工時の延伸配向で複屈折が増大するのに対し、延伸加工しても複屈折が増大しにくいという特徴を有する。
【０１０３】
本実施形態のアクリル系共重合体は、フィルム又はシート状の成形体として特性評価した場合に、（ｉ）面内方向の位相差（Ｒｅ）の絶対値が３０ｎｍ以下であることが好ましい。（但し、ここで位相差とは、フィルムとして測定した値を１００μｍ厚に換算して求めた値である。）面内方向の位相差（Ｒｅ）の絶対値は、２０ｎｍ以下であることがより好ましく、１５ｎｍ以下であることがさらに好ましく、１１ｎｍ以下であることが特に好ましい。一般に、位相差の絶対値は、複屈折の大小を表す指標である。
【０１０４】
本実施形態のアクリル系共重合体は、既存樹脂（例えば、ＰＭＭＡ、ＰＣ、トリアセチルセルロース樹脂、環状オレフィン樹脂など）の複屈折に対して十分に小さく、光学材料として低複屈折やゼロ複屈折を要求される用途に好適である。
【０１０５】
一方、面内方向の位相差の絶対値が３０ｎｍを超える場合、屈折率異方性が高いことを意味し、光学材料として低複屈折やゼロ複屈折を要求される用途には使用できないことがある。また、光学材料（例えば、フィルム、シートなど）の機械的強度を向上させるために延伸加工をする場合があるが、延伸加工後の面内方向の位相差の絶対値が３０ｎｍを超える場合は、光学材料として低複屈折やゼロ複屈折材料が得られたことにはならない。
【０１０６】
本実施形態のアクリル系共重合体は、フィルム又はシート状の成形体として特性評価した場合に、（ｉｉ）厚み方向の位相差（Ｒｔｈ）の絶対値が３０ｎｍ以下であることが好ましい。（但し、ここで位相差とは、アクリル系共重合体のフィルムについて測定した値を１００μｍ厚に換算して求めた値である。）
【０１０７】
厚み方向の位相差（Ｒｔｈ）の絶対値は、２０ｎｍ以下であることがより好ましく、１５ｎｍ以下であることがさらに好ましく、１１ｎｍ以下であることが特に好ましい。
この厚み方向の位相差は、光学材料、特に光学フィルムとしたとき、光学フィルムを組み込んだ表示装置の視野角特性と相関する指標である。具体的には、厚み方向の位相差の絶対値が小さいほど視野角特性は良好であり、見る角度による表示色の色調変化、コントラストの低下が小さい。
【０１０８】
本実施形態のアクリル系共重合体は、既存樹脂（例えば、ＰＭＭＡ、ＰＣ、トリアセチルセルロース樹脂、環状オレフィン樹脂など）と比較して、光学フィルムとしたときの厚み方向の位相差の絶対値が非常に小さいという特徴を有する。
【０１０９】
［フォスファフェナンスレン系化合物］
本実施形態のフォスファフェナンスレン系化合物は、下記式（Ａ）で表される。
【０１１０】
【化１３】
2014181256.tif 000015
式中、Ｒ１０は、水素原子、ヒドロキシル基、炭素数１〜４のアルキル基又は炭素数１〜４のアルコキシ基を示し、Ｒ１１及びＲ１２はそれぞれ独立に、水素原子、炭素数１〜８のアルキル基、又は炭素数１〜８のアルコキシ基を示す。
【０１１１】
式（Ａ）で表されるフォスファフェナンスレン系化合物として、具体的には、下記構造式で表される化合物が挙げられる。
【０１１２】
【化１４】
2014181256.tif 000016
【０１１３】
本実施形態の樹脂組成物において、フォスファフェナンスレン系化合物の添加量は、アクリル系共重合体１００質量部に対して０．０１〜２．０質量部であり、好ましくは０．０５〜１．０質量部である。この添加量が０．０１質量部未満では熱安定化効果は認められず、また２．０質量部を超えると着色防止効果は良好であるが熱変形温度が低下する傾向がある。
【０１１４】
［その他の成分］
本実施形態の樹脂組成物は、ヒンダードフェノール系化合物、チオジプロピオン酸系化合物、及び、上記フォスファフェナンスレン系化合物に属しない亜リン酸エステル系化合物からなる群より選ばれる少なくとも１種の化合物を０．０１〜１．０質量部更に含んでいてもよく、好ましくは０．０５〜０．５質量部含むことができる。これらの化合物の添加量が１．０質量部を越えると熱変形温度が低下するとともに、アクリル系共重合体の熱着色、熱劣化に対して効果さは保持されるが、添加剤自体による着色が増加することがある。また、フォスファフェナンスレン系化合物の添加量は、ヒンダードフェノール系化合物、チオジプロピオン酸系化合物又は亜リン酸エステル系化合物の添加量より多い方が好ましい。また、ハロゲン化リン酸エステルをアクリル系共重合体１００質量部に対して１．０〜５．０質量部更に添加してもよい。
【０１１５】
このように、フォスファフェナンスレン系化合物と上記ヒンダードフェノール系化合物、チオジプロピオン酸系化合物、亜リン酸エステル系化合物、ハロゲン化リン酸エステルのうち少なくとも１種の化合物とを組み合せることにより、フォスファフェナンスレン系化合物を単独で添加した場合と同等あるいはそれ以上の熱安定化効果が発揮される。一方、ヒンダードフェノール系化合物、チオジプロピオン酸系化合物あるいは亜リン酸エステル系化合物単独では熱安定化効果がみられない。
【０１１６】
ヒンダードフェノール系化合物の具体例としては２，６−ジ−ｔ−ブチル−４−メチルフェノール、２，４，６−トリ−ｔ−ブチルフェノール、２，２’−メチレンビス−（４−メチル−６−ｔ−ブチルフェノール）、１，３，５−トリメチル−２，４，６−トリス−（３，５−ジ−ｔ−ブチル−４−ヒドロキシベンジル）ベンゼン、１，１−ビス−（２−ヒドロキシ−３，５−ジメチルフェニル）３，５，５−トリメチルヘキサン、テトラキス−（メチレン−３，５−ジ−ｔ−ブチル−４−ヒドロキシハイドロシンナメート）、メタン、オクタデシル−３−（３，５−ジ−ｔ−ブチル−４−ヒドロキシフェノール）プロピオネート、４，４’−メチレンビス−（２−ｔ−ブチル−６−メチルフェノール）、４，４’−チオビス−（３−メチル−６−ｔ−ブチルフェノール）、４，４’−チオビス−（３−メチル−５−ｔ−ブチルフェノール）等が挙げられる。
【０１１７】
チオジプロピオン酸系化合物の具体例としては、ジオクチルチオジプロピオネート、ジラウリルチオジプロピオネート、ジステアリルチオジプロピオネート等が挙げられる。
【０１１８】
フォスファフェナンスレン系化合物に属しない亜リン酸エステル系化合物の具体例としては、トリフェニルホスファイト、トリス（ノニルフェニル）ホスファイト、トリステアリルホスファイト、ジフェニルノニルフェニルホスファイト、ジフェニルイソデシルホスファイト等が挙げられる。
【０１１９】
ハロゲン化リン酸エステルとしては、トリス（クロロエチル）ホスフェート、トリス（クロロプロピル）ホスフェート、トリス（ジクロロプロピル）ホスフェート、トリス（ジブロモプロピル）ホスフェート、ビス（２，３−ジブロモプロピル）−２，３−ジクロロプロピルホスフェート、ビス（クロロプロピル）オクチルホスフェート等のハロゲン原子を含有するリン酸エステルや、ハロゲン化アルキルポリホスフェート等のハロゲン原子を含有するポリリン酸エステル（所謂含ハロゲン縮合リン酸エステル等が挙げられる。これらの中でも、ハロゲン原子を含有するポリリン酸エステル（いわゆる含ハロゲン縮合リン酸エステル）が好ましい。また、これらハロゲン化リン酸エステルとしては、市販のものを用いることができ、例えば、大八化学工業株式会社製の「ＴＭＣＰＰ」、「ＣＲＰ」、「ＣＲ−５０４Ｌ」、「ＣＲ−５７０」、「ＤＡＩＧＵＡＲＤ−５４０」等が挙げられる。
【０１２０】
本実施形態のアクリル系共重合体は、上記化合物のほか、必要に応じて公知の色剤、紫外線吸収剤・酸化防止剤等の安定剤、各種添加剤を含んでいてもよい。例えば、無機充填剤、酸化鉄等の顔料、ステアリン酸、ベヘニン酸、ステアリン酸亜鉛、ステアリン酸カルシウム、ステアリン酸マグネシウム、エチレンビスステアロアミド等の滑剤、離型剤、パラフィン系プロセスオイル、ナフテン系プロセスオイル、芳香族系プロセスオイル、パラフィン、有機ポリシロキサン、ミネラルオイル等の軟化剤・可塑剤、ヒンダードフェノール系酸化防止剤、リン系熱安定剤等の酸化防止剤、ヒンダードアミン系光安定剤、ベンゾトリアゾール系紫外線吸収剤、難燃剤、帯電防止剤、有機繊維、ガラス繊維、炭素繊維、金属ウィスカ等の補強剤、着色剤、その他添加剤或いはこれらの混合物等が挙げられる。
【０１２１】
また本実施形態の樹脂組成物を得る方法は特に限定されることなく、例えばヘンシェルミキサーでアクリル系共重合体と添加剤を混合し、押出機を用いて溶融混練してペレットとする方法、あるいは展着剤等を用いてアクリル系共重合体のペレットに添加剤をまぶす方法等如何なる方法によっても混合することが可能である。
【０１２２】
本実施形態の樹脂組成物は、加熱成形加工後の全光線透過率が８５％以上であることが好ましく、８８％以上であることがより好ましく、９０％以上であることがさらに好ましい。ここで全光線透過率は、１００μｍ厚に換算して求めた値である。全光線透過率が８５％未満では、高い透明性を要求される用途に対して樹脂組成物の透明性が不十分である場合がある。
【０１２３】
また、本実施形態の樹脂組成物は、加熱成形加工後のヘイズの値が０〜５％であることが好ましく、０〜３％であることがより好ましく、０〜２％であることが更に好ましい。
【０１２４】
また、本実施形態の樹脂組成物は、加熱成形加工後のｂ値が０〜３．０であることが好ましく、０〜２．５であることがより好ましく、０〜１．５であることが更に好ましい。
【０１２５】
以上、本発明の好適な実施形態について説明したが、本発明は上記実施形態に何ら限定されるものではない。
【実施例】
【０１２６】
以下、実施例及び比較例を挙げて本発明の内容をより具体的に説明する。なお、本発明は下記実施例に限定されるものではない。
【０１２７】
本願発明に用いられる各測定値の測定方法は次のとおりである。
（ａ）アクリル系共重合体の解析
（１）繰り返し単位
重合により得られたアクリル系共重合体をＣＤＣｌ３に溶解し、ブルーカー株式会社製  ＤＰＸ−４００装置を用い、１Ｈ−ＮＭＲ、１３Ｃ−ＮＭＲ（測定温度：４０℃）測定を実施し、（ｉ）第一の構造単位、（ｉｉ）第二の構造単位、（ｉｉｉ）第三の構造単位、及び（ｉｖ）第四の構造単位の量をそれぞれ同定し、その比率から組成を確認した。
【０１２８】
（２）ガラス転移温度
重合により得られたアクリル系共重合体のガラス転移温度（Ｔｇ）は、示差走査熱量計（パーキンエルマージャパン（株）製  Ｄｉａｍｏｎｄ  ＤＳＣ）を用いて、窒素ガス雰囲気下、α−アルミナをリファレンスとし、ＪＩＳ−Ｋ−７１２１に準拠して、試料約１０ｍｇを常温から２００℃まで昇温速度１０℃／ｍｉｎで昇温して得られたＤＳＣ曲線から中点法で算出した。
【０１２９】
（３）分子量
重合により得られたアクリル系共重合体の重量平均分子量（Ｍｗ）及び数平均分子量（Ｍｎ）は、ゲル浸透クロマトグラフ（東ソー（株）製  ＨＬＣ−８２２０）を用いて、溶媒はテトラヒドロフラン、設定温度４０℃で、市販の標準ＰＭＭＡ換算により求めた。
【０１３０】
（ｂ）光学特性評価
（１）光学フィルムサンプルの作製
（１−ａ）プレスフィルムの成形
真空圧縮成形機（（株）神藤金属工業所製  ＳＦＶ−３０型）を用いて、大気圧下、２６０℃、で２５分間予熱後、真空下（約１０ｋＰａ）、２６０℃、約１０ＭＰａで５分間圧縮してプレスフィルムを成形した。
（１−ｂ）延伸フィルムの成形
インストロン社製５ｔ引張り試験機を用いて、延伸温度（Ｔｇ＋２０）℃、延伸速度（５００ｍｍ／分）で一軸フリー延伸して延伸フィルムを成形した。延伸倍率は、１００％、２００％、及び３００％で延伸した。
【０１３１】
（２）複屈折の測定
大塚電子製ＲＥＴＳ−１００を用いて、回転検光子法により測定を行った。複屈折の値は、波長５５０ｎｍ光に対する値である。複屈折（Δｎ）は、以下の式により計算した。得られた値をフィルムの厚さ１００μｍに換算して測定値とした。
Δｎ＝ｎｘ−ｎｙ
（Δｎ：複屈折、ｎｘ：伸張方向の屈折率、ｎｙ：面内で伸張方向と垂直な方向の屈折率）
複屈折（Δｎ）の絶対値（｜Δｎ｜）は、以下のように求めた。
｜Δｎ｜＝｜ｎｘ−ｎｙ｜
【０１３２】
（３）位相差の測定
（３−ａ）面内の位相差
大塚電子（株）製ＲＥＴＳ−１００を用いて、回転検光子法により波長４００〜８００ｎｍの範囲について測定を行った。得られた値をフィルムの厚さ１００μｍに換算して測定値とした。
複屈折の絶対値（｜Δｎ｜）と位相差（Ｒｅ）は以下の関係にある。
Ｒｅ＝｜Δｎ｜×ｄ
（｜Δｎ｜：複屈折の絶対値、Ｒｅ：位相差、ｄ：サンプルの厚み）
また、複屈折の絶対値（｜Δｎ｜）は以下に示す値である。
｜Δｎ｜＝｜ｎｘ−ｎｙ｜
（ｎｘ：延伸方向の屈折率、ｎｙ：面内で延伸方向と垂直な方向の屈折率）
【０１３３】
（３―ｂ）厚み方向の位相差
王子計測機器（株）製位相差測定装置（ＫＯＢＲＡ−２１ＡＤＨ）を用いて、波長５８９ｎｍにおける位相差を測定し、得られた値をフィルムの厚さ１００μｍに換算して測定値とした。
複屈折の絶対値（｜Δｎ｜）と位相差（Ｒｔｈ）は以下の関係にある。
Ｒｔｈ＝｜Δｎ｜×ｄ
（｜Δｎ｜：複屈折の絶対値、Ｒｔｈ：位相差、ｄ：サンプルの厚み）
また、複屈折の絶対値（｜Δｎ｜）は以下に示す値である。
｜Δｎ｜＝｜（ｎｘ＋ｎｙ）／２-ｎｚ｜
（ｎｘ：延伸方向の屈折率、ｎｙ：面内で延伸方向と垂直な方向の屈折率、ｎｚ：面外で延伸方向と垂直な厚み方向の屈折率）
（理想となる、３次元方向すべてについて完全光学的等方性であるフィルムでは、面内位相差（Ｒｅ）、厚み方向位相差（Ｒｔｈ）が共に０となる。）
【０１３４】
（４）光弾性係数の測定
Polymer  Engineering  and  Science  1999,  39,  2349-2357に詳細について記載のある複屈折測定装置を用いた。具体的には、レーザー光の経路にフィルムの引張り装置（井元製作所製）を配置し、２３℃で伸張応力をかけながらその複屈折を、大塚電子（株）製ＲＥＴＳ−１００を用いて回転検光子法により波長４００〜８００ｎｍの範囲について測定した。伸張時の歪速度は５０％／分（チャック間：５０ｍｍ、チャック移動速度：５ｍｍ／分）、試験片幅は６ｍｍで測定を行った。複屈折の絶対値（｜Δｎ｜）と伸張応力（σＲ）の関係から、最小二乗近似によりその直線の傾きを求め、光弾性係数（ＣＲ）を計算した。計算には伸張応力が２．５ＭＰａ≦σＲ≦１０ＭＰａの間のデータを用いた。
ＣＲ＝｜Δｎ｜／σＲ
｜Δｎ｜＝｜ｎｘ−ｎｙ｜
（ＣＲ：光弾性係数、σＲ：伸張応力、｜Δｎ｜：複屈折の絶対値、ｎｘ：伸張方向の屈折率、ｎｙ：面内で伸張方向と垂直な方向の屈折率）
【０１３５】
（５）耐湿熱時耐久性の評価
（１−ｂ）で前述した方法で成形した１００％延伸フィルムを雰囲気温度８０℃、湿度９０％RHの恒温恒湿槽内で１０００時間放置して、試験前後での光学特性変化を面内の位相差（Ｒｅ）を用いて評価した。
【０１３６】
（ｃ）樹脂組成物の評価
（１）熱着色の尺度
ハンターの測色色差計により測定したｂ値を用いた。
（２）全光線透過率及びヘイズ
ＡＳＴＭＤ１００３準拠
【０１３７】
［アクリル系共重合体］
［製造例１］メタクリル酸メチル／Ｎ−フェニルマレイミド／Ｎ−シクロヘキシルマレイミド重合体
攪拌装置、温度センサー、冷却管、窒素ガス導入ノズル、原料溶液導入ノズル、開始剤溶液導入ノズル、及び重合溶液排出ノズルを備えたＳＵＳ製反応器（容量０．５Ｌ）を用いた。重合反応器の圧力は、微加圧、反応温度はオイルバスで１３０℃に制御した。
【０１３８】
メタクリル酸メチル（ＭＭＡ）５７６ｇ、Ｎ−フェニルマレイミド（Ｎ−ＰｈｅＭＩ）６１ｇ、Ｎ−シクロヘキシルマレイミド（Ｎ−ＣｙＭＩ）８３ｇ、メチルイソブチルケトン４８０ｇを混合した後、窒素ガスで置換して原料溶液を調製した。パーヘキサＣ（日油（株）製；濃度７５ｗｔ％）８．６３ｇをメチルイソブチルケトン９１．３７ｇに溶解した後、窒素ガスで置換して開始剤溶液を調製した。
【０１３９】
原料溶液はポンプを用いて８．２５ｍｌ／ｍｉｎで原料溶液導入ノズルから導入した。また、開始剤溶液はポンプを用いて０．０８ｍｌ／ｍｉｎで開始剤溶液導入ノズルから導入した。３０分後、重合溶液排出ノズルから抜き出しポンプを用いて５００ｍｌ／ｈｒの一定流量でポリマー溶液を排出した。
【０１４０】
ポリマー溶液は、排出から１．５時間分は初流タンクに分別回収した。排出開始から、１．５時間後から２．５時間のポリマー溶液を本回収した。得られたポリマー溶液と、抽出溶媒であるメタノールを同時にホモジナイザーに供給し、乳化分散抽出した。分離沈降したポリマーを回収し、真空下、１３０℃で２時間乾燥して目的とするアクリル系共重合体を得た。
組成：ＭＭＡ／Ｎ−ＰｈｅＭＩ／Ｎ−ＣｙＭＩ＝８１／８／１１ｗｔ％
分子量：Ｍｗ＝２２．５×１０４；Ｍｗ／Ｍｎ＝２．０９
Ｔｇ：１３５℃
【０１４１】
［製造例２］
製造例１において、ＭＭＡ：５７６ｇ、Ｎ−ＰｈｅＭＩ：５０ｇ、Ｎ−ＣｙＭＩ：９４ｇを用いた以外は、製造例１と同様の操作を行ってアクリル系共重合体を得た。
組成：ＭＭＡ／Ｎ−ＰｈｅＭＩ／Ｎ−ＣｙＭＩ＝７９／６／１５ｗｔ％
分子量：Ｍｗ＝１５．４×１０４；Ｍｗ／Ｍｎ＝１．７５
Ｔｇ：１３５℃
【０１４２】
［製造例３］
製造例１において、ＭＭＡ：５７６ｇ、Ｎ−ＰｈｅＭＩ：８３ｇ、Ｎ−ＣｙＭＩ：６１ｇを用いた以外は、製造例１と同様の操作を行ってアクリル系共重合体を得た。
組成：ＭＭＡ／Ｎ−ＰｈｅＭＩ／Ｎ−ＣｙＭＩ＝７７／１０／１２ｗｔ％
分子量：Ｍｗ＝１４．３×１０４；Ｍｗ／Ｍｎ＝１．７９
Ｔｇ：１３７℃
【０１４３】
［製造例４］
製造例１において、ＭＭＡ：５０４ｇ、Ｎ−ＰｈｅＭＩ：２．４ｇ、Ｎ−ＣｙＭＩ：２１３．６ｇを用いた以外は、製造例１と同様の操作を行ってアクリル系共重合体を得た。
組成：ＭＭＡ／Ｎ−ＰｈｅＭＩ／Ｎ−ＣｙＭＩ＝７０／１／２９ｗｔ％
分子量：Ｍｗ＝１８．７×１０４；Ｍｗ／Ｍｎ＝１．８１
Ｔｇ：１４６℃
【０１４４】
［製造例５］メタクリル酸メチル／Ｎ−フェニルマレイミド／Ｎ−シクロヘキシルマレイミド／スチレン重合体
攪拌装置、温度センサー、冷却管、窒素ガス導入ノズル、原料溶液導入ノズル、及び開始剤溶液導入ノズルを備えたガラス製反応器（容量１．０Ｌ）を用いた。重合反応器の圧力は、微加圧、反応温度はオイルバスで１００℃に制御した。
【０１４５】
メタクリル酸メチル（ＭＭＡ）１４０ｇ、Ｎ−フェニルマレイミド（Ｎ−ＰｈｅＭＩ）１４ｇ、Ｎ−シクロヘキシルマレイミド（Ｎ−ＣｙＭＩ）３４ｇ、スチレン（Ｓｔ）１２ｇ、メチルイソブチルケトン２００ｇを混合した後、窒素ガスで置換して原料溶液を調製した。パーヘキサＣ（日油（株）製；濃度７５ｗｔ％）０．３２ｇをメチルイソブチルケトン１．００ｇに溶解した後、窒素ガスで置換して開始剤溶液を調整した。
【０１４６】
原料溶液は圧送でガラス反応器内に原料溶液導入ノズルから導入した。また、開始剤溶液はシリンジで開始剤溶液導入ノズルから導入し重合反応を開始した。反応開始３時間後を反応終了点とし、ポリマー溶液を回収した。得られたポリマー溶液と、貧溶媒であるメタノールを同時にホモジナイザーに供給し、乳化分散抽出した。分離沈降したポリマーを回収し、真空下、１３０℃で２時間乾燥して目的とするアクリル系共重合体を得た。
組成：ＭＭＡ／Ｎ−ＰｈｅＭＩ／Ｎ−ＣｙＭＩ／Ｓｔ＝７０／５／２０／５ｗｔ％
分子量：Ｍｗ＝１５．６×１０４；Ｍｗ／Ｍｎ＝２．０１
Ｔｇ：１４１℃
【０１４７】
［参考例１］ポリメタクリル酸メチル重合体
製造例１において、メタクリル酸メチル９６０ｇ、メチルイソブチルケトン２４０ｇのみを用いた以外は、製造例１と同様の操作を行ってポリメタクリル酸メチル重合体（ＰＭＭＡ）を得た。
組成：ＭＭＡ＝１００ｗｔ％
分子量：Ｍｗ＝１０．２×１０４；Ｍｗ／Ｍｎ＝１．８９
Ｔｇ：１２１℃
以上のように得られたアクリル系共重合体の組成、及び評価結果を表１に示す。
【０１４８】
【表１】
2014181256.tif 000017
【０１４９】
製造例１〜５のアクリル系共重合体は、従来のポリメタクリル酸メチル樹脂（参考例１）に対して、耐熱性が高く、低複屈折性に優れ、その耐湿熱時耐久性が高いことが特徴である。
【０１５０】
［樹脂組成物］
前記、アクリル系共重合体と特定の有機リン化合物との樹脂組成物を調製し、その熱安定性を評価した。
【０１５１】
［実施例１］
アクリル系共重合体（製造例１）１００質量部、及び（Ａ−１）で表されるフォスファフェナンスレン系化合物０．５質量部をヘンシェルミキサーで混合した後、φ１５ｍｍの二軸押出機（テクノベル社製；ＫＺＷ１５−４５ＭＧ）を用いシリンダー温度２３０℃で溶融混練しペレットを得た。次いで、射出成形機（ＦＵＮＡＣ社製；ＡＵＴＯ  ＳＨＯＴ  １５Ａ）を用いシリンダー温度２３０℃で射出成形し、幅１０ｍｍ、長さ５０ｍｍ、厚さ１ｍｍの板状成形体を得た。
【０１５２】
［比較例１］
フォスファフェナンスレン系化合物（Ａ−１）を除いた以外、実施例１と同様にしてアクリル系共重合体（製造例１）を射出成形し、実施例１と同様の板状成形体を得た。
【０１５３】
［実施例２］
アクリル系共重合体（製造例２）１００質量部、及び（Ａ−４）で表されるフォスファフェナンスレン系化合物１．０質量部をヘンシェルミキサーで混合した後、φ１５ｍｍの二軸押出機（テクノベル社製；ＫＺＷ１５−４５ＭＧ）を用いシリンダー温度２３０℃で溶融混合しペレットを得た。次いで、射出成形機（ＦＵＮＡＣ社製；ＡＵＴＯ  ＳＨＯＴ  １５Ａ）を用いシリンダー温度２３０℃で射出成形し、実施例１と同形状の板状成形体を得た。
【０１５４】
［比較例２］
フォスファフェナンスレン系化合部（Ａ−４）を除いた以外、実施例２と同様にしてアクリル系共重合体（製造例２）を射出成形し、実施例１と同形状の板状成形体を得た。
【０１５５】
［実施例３］
アクリル系共重合体（製造例３）１００質量部、及び（Ａ−８）で表されるフォスファフェナンスレン系化合物０．２質量部をヘンシェルミキサーで混合した後、φ１５ｍｍの二軸押出機（テクノベル社製；ＫＺＷ１５−４５ＭＧ）を用いシリンダー温度２３０℃で溶融混練しペレットを得た。次いで、射出成形機（ＦＵＮＡＣ社製；ＡＵＴＯ  ＳＨＯＴ  １５Ａ）を用いシリンダー温度２３０℃で射出成形し、実施例１と同形状の板状成形体を得た。
【０１５６】
［比較例３］
フォスファフェナンスレン系化合部（Ａ−８）を除いた以外、実施例３と同様にしてアクリル系共重合体（製造例３）を射出成形し、実施例１と同形状の板状成形体を得た。
【０１５７】
［実施例４］
アクリル系共重合体（製造例４）１００質量部、及び（Ａ−８）で表わされるフォスファフェナンスレン系化合物０．２質量部をヘンシェルミキサーで混合した後、φ１５ｍｍの二軸押出機（テクノベル社製；ＫＺＷ１５−４５ＭＧ）を用いシリンダー温度２３０℃で溶融混練しペレットを得た。次いで、射出成形機（ＦＵＮＡＣ社製；ＡＵＴＯ  ＳＨＯＴ  １５Ａ）を用いシリンダー温度２３０℃で射出成形し、実施例１と同形状の板状成形体を得た。
【０１５８】
［比較例４］
フォスファフェナンスレン系化合部（Ａ−８）を除いた以外、実施例４と同様にしてアクリル系共重合体（製造例４）を射出成形し、実施例１と同形状の板状成形体を得た。
【０１５９】
［実施例５］
アクリル系共重合体（製造例５）１００質量部、及び（Ａ−４）で表されるフォスファフェナンスレン系化合物１．０質量部をヘンシェルミキサーで混合した後、（テクノベル社製；ＫＺＷ１５−４５ＭＧ）を用いシリンダー温度２３０℃で溶融混合しペレットを得た。次いで、射出成形機（ＦＵＮＡＣ社製；ＡＵＴＯ  ＳＨＯＴ  １５Ａ）を用いシリンダー温度２３０℃で射出成形し、板状成形体を得た。
【０１６０】
［比較例５］
フォスファフェナンスレン系化合部（Ａ−４）を除いた以外、実施例５と同様にしてアクリル系共重合体（製造例５）を射出成形し、実施例１と同形状の板状成形体を得た。
【０１６１】
実施例１〜５、及び比較例１〜５の熱安定性評価結果を表２に示す。
【０１６２】
【表２】
2014181256.tif 000018
【０１６３】
［実施例６〜１０］
製造例１と同一のアクリル系共重合体１００質量部に対して、フォスファフェナンスレン系化合物の種類、添加量、並びにヒンダードフェノール系化合物、チオジプロピオン酸系化合物、及び亜リン酸エステル系化合物の種類、添加量を、表３に示したように種々変化させてヘンシェルミキサーで混合した後、実施例１と同様の方法によりペレット化及び射出成形を行ない、成形片（幅１０ｍｍ、長さ５０ｍｍ、厚さ１ｍｍの板状成形体）を得た。これらの熱安定性評価結果を表３に示す。
【０１６４】
【表３】
2014181256.tif 000019
【０１６５】
［比較例６〜１９］
製造例１と同一のアクリル系共重合体１００質量部に対して、ヒンダードフェノール系化合物、チオジプロピオン酸系化合物、亜リン酸エステル系化合物、及びその他熱可塑性樹脂の熱安定剤として汎用されている添加剤を表４に示したように種々変化させて添加し、実施例１と同様の方法によりペレット化及び射出成形を行い、成形片（幅１０ｍｍ、長さ５０ｍｍ、厚さ１ｍｍの板状成形体）を得た。これらの熱安定性評価結果を表４に示す。
【０１６６】
【表４】
2014181256.tif 000020
【０１６７】
表２〜表４の評価において、成形品の外観がよいもの（シルバーストリークス（銀条）が出ない、且つ、すじがない）を○、外観が悪いもの（シルバーストリークスが出る、又は、すじがある）を×で表している。本発明のアクリル系共重合体と特定の有機リン化合物との樹脂組成物が熱安定性に優れていることが判る。なお、表３〜表４で用いている添加剤はそれぞれ以下の略号で表されている。
（Ｂ−１）２，６−ジ−ｔ−ブチル−４−メチルフェノール
（Ｂ−２）２，２’−メチレンビス−（４−メチル−６−ｔ−ブチルフェノール）
（Ｂ−３）テトラキス−〔メチレン−（３，５−ジ−ｔ−ブチル−４−ヒドロキシハイドロシンナメート）〕メタン
（Ｂ−４）４，４’−チオビス−（２−ｔ−ブチル−６−メチルフェノール）
（Ｃ−１）ジラルリルチオジプロピオネート
（Ｃ−２）ジステアリルチオジプロピオネート
（Ｄ−１）トリフェニルホスファイト
（Ｄ−２）ジフェニルイソデシルホスファイト
（Ｅ−１）ジ−ｔ−ドデシルジスルフィド
（Ｅ−２）ジオクチルスズジラウレート
（Ｅ−３）ステアリン酸カルシウム
【産業上の利用可能性】
【０１６８】
加熱成形加工時による着色変化のないアクリル系共重合体の樹脂組成物は、光学材料として、光学フィルム、プラスチック基板、レンズ、光ファイバー、光導波路などに好適である。また、車両用ランプレンズ、メーターパネル、バイザー、照明カバーなどの射出成形体にも好適である。